(57)【要約】      （修正有）【課題】高精細な蒸着パターンの形成が可能な蒸着マスクを提供する。【解決手段】金属マスク開口部１５が設けられた金属マスク１０と、前記金属マスク開口部１５と重なる位置に蒸着作製するパターンに対応した樹脂マスク開口部２５が設けられた樹脂マスク２０とが積層されてなる蒸着マスク１００であって、前記金属マスク開口部１５から露出する前記樹脂マスク２０の表面の算術平均高さ（Ｓａ）が０．８μｍ以下である蒸着マスク。【選択図】図１
2020045571.tif 000002
【特許請求の範囲】
【請求項１】
金属マスク開口部が設けられた金属マスクと、前記金属マスク開口部と重なる位置に蒸着作製するパターンに対応した樹脂マスク開口部が設けられた樹脂マスクとが積層されてなる蒸着マスクであって、
前記金属マスク開口部から露出する前記樹脂マスクの表面の算術平均高さ（Ｓａ）が０．８μｍ以下である、蒸着マスク。
【発明の詳細な説明】
【技術分野】
【０００１】
本開示の実施形態は、蒸着マスク、フレーム付き蒸着マスク、蒸着マスク準備体、蒸着パターン形成方法および有機半導体素子の製造方法に関する。
【背景技術】
【０００２】
蒸着マスクを用いた蒸着パターンの形成は、通常、蒸着作製するパターンに対応する開口部が設けられた蒸着マスクと蒸着対象物とを密着させ、蒸着源から放出された蒸着材を、開口部を通して、蒸着対象物に付着させることにより行われる。
【０００３】
上記蒸着パターンの形成に用いられる蒸着マスクとしては、例えば、蒸着作製するパターンに対応する樹脂マスク開口部を有する樹脂マスクと、金属マスク開口部（スリットと称される場合もある）を有する金属マスクとを積層してなる蒸着マスク（例えば、特許文献１）等が知られている。
【先行技術文献】
【特許文献】
【０００４】
【特許文献１】特許第５２８８０７２号公報
【発明の概要】
【発明が解決しようとする課題】
【０００５】
本開示の実施形態は、高精細な蒸着パターンの形成が可能な蒸着マスクなどを提供することを主たる課題とする。
【課題を解決するための手段】
【０００６】
本開示の第１の実施形態にかかる蒸着マスクは、金属マスク開口部が設けられた金属マスクと、前記金属マスク開口部と重なる位置に蒸着作製するパターンに対応した樹脂マスク開口部が設けられた樹脂マスクとが積層されてなる蒸着マスクであって、前記金属マスク開口部から露出する前記樹脂マスクの表面の算術平均高さ（Ｓａ）が０．８μｍ以下である。
【０００７】
上記第１の実施形態にかかる蒸着マスクにあっては、さらに、前記金属マスク開口部から露出する前記樹脂マスクの表面の最大高さ（Ｓｚ）が２．５μｍ以下であってもよい。
【０００８】
また、本開示の第１の実施形態にかかる蒸着マスク準備体は、金属マスク開口部が設けられた金属マスクと、前記金属マスク開口部と重なる位置に蒸着作製するパターンに対応した樹脂マスク開口部が設けられた樹脂マスクとが積層されてなる蒸着マスクを得るための蒸着マスク準備体であって、金属マスク開口部が設けられた金属マスクと、前記金属マスクに積層された樹脂層と、を含み、前記金属マスク開口部から露出する前記樹脂層の表面の算術平均高さ（Ｓａ）が０．８μｍ以下である。
【０００９】
上記第１の実施形態にかかる蒸着マスク準備体にあっては、さらに、前記金属マスクの開口部から露出する前記樹脂層の表面の最大高さ（Ｓｚ）が２．５μｍ以下であってもよい。
【００１０】
また、本開示の第２の実施形態にかかる蒸着マスクは、金属マスク開口部が設けられた金属マスクと、前記金属マスク開口部と重なる位置に蒸着作製するパターンに対応した樹脂マスク開口部が設けられた樹脂マスクとが積層されてなる蒸着マスクであって、前記樹脂マスクの、前記金属マスクとは接していない側の表面の算術平均高さ（Ｓａ）が０．５μｍ以下である。
【００１１】
上記第２の実施形態にかかる蒸着マスクにあっては、さらに、前記樹脂マスクの、前記金属マスクとは接していない側の表面の最大高さ（Ｓｚ）が２．０μｍ以下であってもよい。
【００１２】
また、本開示の第２の実施形態にかかる蒸着マスク準備体は、金属マスク開口部が設けられた金属マスクと、前記金属マスク開口部と重なる位置に蒸着作製するパターンに対応した樹脂マスク開口部が設けられた樹脂マスクとが積層されてなる蒸着マスクを得るための蒸着マスク準備体であって、金属マスク開口部が設けられた金属マスクと、前記金属マスクに積層された樹脂層と、を含み、前記樹脂層の、前記金属マスクとは接していない側の表面の算術平均高さ（Ｓａ）が０．５μｍ以下である。
【００１３】
上記第２の実施形態にかかる蒸着マスク準備体にあっては、さらに、前記樹脂層の、前記金属マスクとは接していない側の表面の最大高さ（Ｓｚ）が２．０μｍ以下であってもよい。
【００１４】
本開示の第３の実施形態にかかる蒸着マスクは、蒸着作製するパターンに対応した樹脂マスク開口部が設けられた樹脂マスクを含む蒸着マスクであって、前記樹脂マスクの一方の面の算術平均高さ（Ｓａ）が０．８μｍ以下である。
【００１５】
上記第３の実施形態にかかる蒸着マスクにあっては、前記樹脂マスクの、算術平均高さ（Ｓａ）が０．８μｍ以下の面上に金属層が積層されていてもよい。
【００１６】
また、上記第３の実施形態にかかる蒸着マスクにあっては、前記樹脂マスクの一方の面の算術平均高さ（Ｓａ）が０．５μｍ以下であり、前記算術平均高さ（Ｓａ）が０．５μｍ以下の面とは反対側の面上に金属層が積層されていてもよい。
【００１７】
本開示の実施形態にかかるフレーム付き蒸着マスクは、フレームと、前記フレームに固定された蒸着マスクと、を含むフレーム付き蒸着マスクであって、前記蒸着マスクが、上記第１乃至３の何れかの実施形態にかかる蒸着マスクにかかる蒸着マスクである。
【００１８】
また、本開示の実施形態にかかる蒸着法による蒸着パターン形成方法は、第１乃至３の何れかの実施形態にかかる蒸着マスクを使用する。
【００１９】
また、本開示の実施形態にかかる有機半導体素子の製造方法は、第１乃至３の何れかの実施形態にかかる蒸着マスクを使用する。
【発明の効果】
【００２０】
本開示の蒸着マスク等によれば、高精細な蒸着パターンを形成することができる。
【図面の簡単な説明】
【００２１】
【図１】（ａ）は、本開示の第１の実施形態にかかる蒸着マスクの一例を示す概略断面図であり、（ｂ）は本開示の第１の実施形態にかかる蒸着マスクを樹脂マスクの表面側から平面視したときの一例を示す正面図である。
【図２】本開示の実施形態にかかるフレーム付き蒸着マスクの一例を示す正面図である。
【図３】本開示の実施形態にかかるフレーム付き蒸着マスクの一例を示す正面図である。
【図４】（ａ）〜（ｃ）は、本開示の実施形態にかかるフレームの一例を示す正面図である。
【図５】本開示の第１の実施形態にかかる蒸着マスク準備体の一例を示す断面図である。
【図６】本開示の第１の実施形態にかかる蒸着マスク準備体の一例を示す断面図である。
【図７】本開示の第１の実施形態にかかる蒸着マスク準備体の一例を示す断面図である。
【図８】圧延工程の概略図である。
【図９】アニール工程の概略図である。
【図１０】（ａ）は、本開示の第２の実施形態にかかる蒸着マスクの一例を示す概略断面図であり、（ｂ）は本開示の第２の実施形態にかかる蒸着マスクを樹脂マスクの表面側から平面視したときの一例を示す正面図である。
【図１１】本開示の第２の実施形態にかかる蒸着マスク準備体の一例を示す断面図である。
【図１２】本開示の第２の実施形態にかかる蒸着マスク準備体の一例を示す断面図である。
【図１３】本開示の第２の実施形態にかかる蒸着マスク準備体の一例を示す断面図である。
【図１４】（ａ）は、本開示の第３の実施形態にかかる蒸着マスクを金属層側から平面視したときの一例を示す正面図であり、（ｂ）は、（ａ）のＡ−Ａ部分での概略断面図である。
【図１５】本開示の第３の実施形態にかかる蒸着マスクを金属層側から平面視したときの一例を示す正面図である。
【図１６】本開示の第３の実施形態にかかる蒸着マスクを金属層側から平面視したときの一例を示す正面図である。
【図１７】本開示の第３の実施形態にかかる蒸着マスクを金属層側から平面視したときの一例を示す正面図である。
【図１８】フレーム付きの本開示の第３の実施形態にかかる蒸着マスク蒸着マスクの一例を示す正面図である。
【図１９】フレーム付きの本開示の第３の実施形態にかかる蒸着マスクの一例を示す正面図である。
【図２０】本開示の第３の実施形態にかかる蒸着マスクを金属層側から平面視したときの一例を示す正面図である。
【図２１】本開示の第３の実施形態にかかる蒸着マスクを金属層側から平面視したときの一例を示す正面図である。
【図２２】本開示の第３の実施形態にかかる蒸着マスクを金属層側から平面視したときの一例を示す正面図である。
【図２３】本開示の第３の実施形態にかかる蒸着マスクを金属層側から平面視したときの一例を示す正面図である。
【図２４】本開示の第３の実施形態にかかる蒸着マスクを金属層側から平面視したときの一例を示す正面図である。
【図２５】有機ＥＬディスプレイを有するデバイスの一例を示す図である。
【発明を実施するための形態】
【００２２】
以下、本発明の実施の形態を、図面等を参照しながら説明する。なお、本発明は多くの異なる態様で実施することが可能であり、以下に例示する実施の形態の記載内容に限定して解釈されるものではない。また、図面は説明をより明確にするため、実際の態様に比べ、各部の幅、厚さ、形状等について模式的に表される場合があるが、あくまで一例であって、本発明の解釈を限定するものではない。また、本願明細書と各図において、既出の図に関して前述したものと同様の要素には、同一の符号を付して、詳細な説明を適宜省略することがある。また、説明の便宜上、上方または下方などの語句を用いて説明するが、上下方向が逆転してもよい。左右方向についても同様である。
【００２３】
＜第１の実施形態にかかる蒸着マスク＞
図１（ａ）は、本開示の第１の実施形態にかかる蒸着マスクを金属マスク側から平面視したときの一例を示す正面図であり、図１（ｂ）は、図１（ａ）のＡ−Ａ部分での概略断面図である。なお、図１（ｂ）における蒸着マスクの中央付近の一部は省略されている。
【００２４】
図１に示すように、本開示の第１の実施形態にかかる蒸着マスク１００は、蒸着作製するパターンに対応する複数の樹脂マスク開口部２５を有する樹脂マスク２０と、金属マスク開口部１５を有する金属マスク１０とが、前記樹脂マスク開口部２５と前記金属マスク開口部１５とが重なるようにして積層されてなる蒸着マスク１００である。
【００２５】
図示する形態では、樹脂マスク開口部２５や、金属マスク開口部１５の開口形状は、矩形状を呈しているが、開口形状について特に限定はなく、樹脂マスク開口部２５や、金属マスク開口部１５の開口形状は、ひし形、多角形状であってもよく、円や、楕円等の曲率を有する形状であってもよい。なお、矩形や、多角形状の開口形状は、円や楕円等の曲率を有する開口形状と比較して発光面積を大きくとれる点で、好ましい樹脂マスク開口部２５の開口形状であるといえる。
【００２６】
（樹脂マスク）
図１に示す第１の実施形態にかかる蒸着マスク１００を構成する樹脂マスク２０の主材料となる樹脂材料について限定はなく、レーザー加工等によって高精細な樹脂マスク開口部２５の形成が可能であり、熱や経時での寸法変化率や吸湿率が小さく、軽量な材料を用いることが好ましい。このような材料としては、ポリイミド樹脂、ポリアミド樹脂、ポリアミドイミド樹脂、ポリエステル樹脂、ポリエチレン樹脂、ポリビニルアルコール樹脂、ポリプロピレン樹脂、ポリカーボネート樹脂、ポリスチレン樹脂、ポリアクリロニトリル樹脂、エチレン酢酸ビニル共重合体樹脂、エチレン−ビニルアルコール共重合体樹脂、エチレン−メタクリル酸共重合体樹脂、ポリ塩化ビニル樹脂、ポリ塩化ビニリデン樹脂、セロファン、アイオノマー樹脂等を挙げることができる。上記に例示した材料の中でも、熱膨張係数が１６ｐｐｍ／℃以下である樹脂材料が好ましく、吸湿率が１．０％以下である樹脂材料が好ましく、この双方の条件を備える樹脂材料が特に好ましい。この樹脂材料を用いた樹脂マスク２０とすることで、樹脂マスク開口部２５の寸法精度を向上させることができ、かつ熱や経時での寸法変化率や吸湿率を小さくすることができる。
【００２７】
樹脂マスク２０の厚みについて特に限定はないが、シャドウの発生の抑制効果をさらに向上せしめる場合には、樹脂マスク２０の厚みは、２５μｍ以下であることが好ましく、１０μｍ未満であることがより好ましい。下限値の好ましい範囲について特に限定はないが、樹脂マスク２０の厚みが３μｍ未満である場合には、ピンホール等の欠陥が生じやすく、また変形等のリスクが高まる。特に、樹脂マスク２０の厚みを、３μｍ以上１０μｍ未満、より好ましくは４μｍ以上８μｍ以下とすることで、４００ｐｐｉを超える高精細パターンを形成する際のシャドウの影響をより効果的に防止することができる。また、樹脂マスク２０と後述する金属マスク１０とは、直接的に接合されていてもよく、粘着剤層を介して接合されていてもよいが、粘着剤層を介して樹脂マスク２０と金属マスク１０とが接合される場合には、樹脂マスク２０と粘着剤層との合計の厚みが上記好ましい厚みの範囲内であることが好ましい。なお、シャドウとは、蒸着源から放出された蒸着材の一部が、金属マスク開口部や、樹脂マスクの開口部の内壁面に衝突して蒸着対象物へ到達しないことにより、目的とする蒸着膜厚よりも薄い膜厚となる未蒸着部分が生ずる現象のことを言う。
【００２８】
樹脂マスク開口部２５の断面形状についても特に限定はなく、樹脂マスク開口部２５を形成する樹脂マスクの向かいあう端面同士が略平行であってもよいが、図１（ｂ）に示すように、樹脂マスク開口部２５はその断面形状が、蒸着源に向かって広がりをもつような形状であることが好ましい。換言すれば、金属マスク１０側に向かって広がりをもつテーパー面を有していることが好ましい。テーパー角については、樹脂マスク２０の厚み等を考慮して適宜設定することができるが、樹脂マスク開口部における下底先端と、同じく樹脂マスク開口部における上底先端を結んだ直線と、樹脂マスク底面とのなす角度、換言すれば、樹脂マスク開口部２５を構成する内壁面の厚み方向断面において、樹脂マスク開口部２５の内壁面と樹脂マスク２０の金属マスク１０と接しない側の面（図示する形態では、樹脂マスクの下面）とのなす角度は、５°以上８５°以下の範囲内であることが好ましく、１５°以上７５°以下の範囲内であることがより好ましく、２５°以上６５°以下の範囲内であることがさらに好ましい。特には、この範囲内の中でも、使用する蒸着機の蒸着角度よりも小さい角度であることが好ましい。また、図示する形態では、樹脂マスク開口部２５を形成する端面は直線形状を呈しているが、これに限定されることはなく、外に凸の湾曲形状となっている、つまり樹脂マスク開口部２５の全体の形状がお椀形状となっていてもよい。また、その逆、つまり内に凸の湾曲形状となっていてもよい。
【００２９】
このような本開示の第１の実施形態にかかる蒸着マスク１００は、金属マスク開口部１５から露出する樹脂マスク２０の表面２０’の算術平均高さ（Ｓａ）が０．８μｍ以下であることに特徴を有している。当該表面２０’の算術平均高さ（Ｓａ）を０．８μｍ以下とすることにより、樹脂マスク開口部２５を加工する際、特にレーザー加工する際の精度を向上することができる。また、樹脂マスク開口部２５のエッジにギザツキや欠陥が生じることを防止することもできる。さらに、当該表面２０’の算術平均高さ（Ｓａ）が０．８μｍ以下であるということは、樹脂マスク２０の厚さが均一であることを意味し、これにより樹脂マスク開口部２５の形状やサイズをより高い精度で均一とすることができる。
【００３０】
金属マスク開口部１５から露出する樹脂マスク２０の表面２０’の算術平均高さ（Ｓａ）は、０．１μｍ以下であることがより好ましく、０．０８μｍ以下であることが特に好ましい。
【００３１】
ここで、「算術平均高さ（Ｓａ）」とは、線の算術平均高さ（Ｒａ）を面に拡張したパラメータであり、測定対象となる表面の平均面に対して、各点の高さの絶対値の平均により算出される値である。当該算術平均高さ（Ｓａ）を算出するにあっては、例えば、形状解析レーザー顕微鏡を用いて、樹脂マスク２０の表面２０’を測定し、ＩＳＯ  ２５１７８に準じた方法で算出できる。
【００３２】
本開示の第１の実施形態にかかる蒸着マスク１００にあっては、さらに金属マスク開口部１５から露出する樹脂マスク２０の表面２０’の最大高さ（Ｓｚ）が２．５μｍ以下であることが好ましい。算術平均高さ（Ｓａ）が０．８μｍ以下であり、かつ、最大高さ（Ｓｚ）が２．５μｍ以下であることにより、樹脂マスク２０の厚さがさらに均一となり、これにより樹脂マスク開口部２５の形状やサイズをささらに高い精度で均一とすることができる。
【００３３】
金属マスク開口部１５から露出する樹脂マスク２０の表面２０’の最大高さ（Ｓｚ）は、２．０μｍ以下であることがより好ましく、１．５μｍ以下であることが特に好ましい。
【００３４】
ここで、「最大高さ（Ｓｚ）」とは、線の最大高さＲｚを面に拡張したパラメータであり、測定対象となる表面における最も高い点から最も低い点までの距離を表す値である。当該最大高さ（Ｓｚ）を測定するにあっては、例えば、形状解析レーザー顕微鏡を用いて、樹脂マスク２０の表面２０’を測定し、ＩＳＯ  ２５１７８に準じた方法で算出できる。
【００３５】
（金属マスク）
図１（ｂ）に示すように、樹脂マスク２０の一方の面上には、金属マスク１０が積層されている。金属マスク１０は、金属から構成され、縦方向或いは横方向に延びる金属マスク開口部１５が配置されている。金属マスク開口部の配置例について特に限定はなく、縦方向、及び横方向に延びる金属マスク開口部が、縦方向、及び横方向に複数列配置されていてもよく、縦方向に延びる金属マスク開口部が、横方向に複数列配置されていてもよく、横方向に延びる金属マスク開口部が縦方向に複数列配置されていてもよい。また、縦方向、或いは横方向に１列のみ配置されていてもよい。なお、本願明細書で言う「縦方向」、「横方向」とは、図面の上下方向、左右方向をさし、蒸着マスク、樹脂マスク、金属マスクの長手方向、幅方向の何れの方向であってもよい。例えば、蒸着マスク、樹脂マスク、金属マスクの長手方向を「縦方向」としてもよく、幅方向を「縦方向」としてもよい。また、本願明細書では、蒸着マスクを平面視したときの形状が矩形状である場合を例に挙げて説明しているが、これ以外の形状、例えば、円形状や、ひし形状等の多角形状としてもよい。この場合、対角線の長手方向や、径方向、或いは、任意の方向を「長手方向」とし、この「長手方向」に直交する方向を、「幅方向（短手方向と言う場合もある）」とすればよい。
【００３６】
金属マスク１０の材料について特に限定はなく、蒸着マスクの分野で従来公知のものを適宜選択して用いることができ、例えば、ステンレス鋼、鉄ニッケル合金、アルミニウム合金などの金属材料を挙げることができる。中でも、鉄ニッケル合金であるインバー材は熱による変形が少ないので好適に用いることができる。
【００３７】
金属マスク１０の厚みについても特に限定はないが、シャドウの発生をより効果的に防止するためには、１００μｍ以下であることが好ましく、５０μｍ以下であることがより好ましく、３５μｍ以下であることが特に好ましい。なお、５μｍより薄くした場合、破断や変形のリスクが高まるとともにハンドリングが困難となる傾向にある。
【００３８】
また、図１（ａ）に示す形態では、金属マスク開口部１５を平面視したときの開口形状は、矩形状を呈しているが、開口形状について特に限定はなく、金属マスク開口部１５の開口形状は、台形状、円形状等いかなる形状であってもよい。
【００３９】
金属マスク１０に形成される金属マスク開口部１５の断面形状についても特に限定されることはないが、図１（ｂ）に示すように蒸着源に向かって広がりをもつような形状であることが好ましい。より具体的には、金属マスク開口部における下底先端と、同じく金属マスク開口部１５における上底先端とを結んだ直線と、金属マスク１０の底面とのなす角度、換言すれば、金属マスク開口部１５を構成する内壁面の厚み方向断面において、金属マスク開口部１５の内壁面と金属マスク１０の樹脂マスク２０と接する側の面（図示する形態では、金属マスクの下面）とのなす角度は、５°以上８５°以下の範囲内であることが好ましく、１５°〜８０°の範囲内であることがより好ましく、２５°以上６５°以下の範囲内であることがさらに好ましい。特には、この範囲内の中でも、使用する蒸着機の蒸着角度よりも小さい角度であることが好ましい。
【００４０】
なお、本開示の第１の実施形態にかかる蒸着マスク１００は、これをフレームに固定することで、フレーム付き蒸着マスクとしてもよい。
【００４１】
図２は、フレーム付き蒸着マスクの一例を示す正面図であり、図３は、フレーム付き蒸着マスクの一例を示す正面図であり、図４（ａ）〜（ｃ）は、本開示の実施形態にかかるフレームの一例を示す正面図である。
【００４２】
フレーム付き蒸着マスク２００は、図２に示すように、フレーム６０に、１つの蒸着マスク１００が固定されたものであってもよく、図３に示すように、フレーム６０に、複数の蒸着マスク１００が固定されたものであってもよい。
【００４３】
フレーム６０は、略矩形形状の枠部材であり、最終的に固定される蒸着マスク１００の樹脂マスク２０に設けられた樹脂マスク開口部２５を蒸着源側に露出させるための開口を有する。フレームの材料としては、金属材料や、ガラス材料、セラミック材料等を挙げることができる。
【００４４】
フレームの厚みについても特に限定はないが、剛性等の点から１０ｍｍ以上３０ｍｍ以下の範囲内であることが好ましい。フレームの開口の内周端面と、フレームの外周端面間の幅は、当該フレームと、蒸着マスクの金属マスクとを固定することができる幅であれば特に限定はなく、例えば、１０ｍｍ以上７０ｍｍ以下の範囲内である。
【００４５】
また、図４（ａ）〜（ｃ）に示すように、フレームの開口領域に補強フレーム６５等が設けられたフレーム６０を用いてもよい。換言すれば、フレーム６０が有する開口が、補強フレーム等によって分割された構成を有していてもよい。補強フレーム６５を設けることで、当該補強フレーム６５を利用してフレーム６０と蒸着マスク１００とを固定することができる。具体的には、上記で説明した蒸着マスク１００を縦方向、及び横方向に複数並べて固定するときに、当該補強フレームと蒸着マスクが重なる位置においても、フレーム６０に蒸着マスク１００を固定することができる。
【００４６】
フレーム６０と、蒸着マスク１００との固定方法についても特に限定はなく、レーザー光等により固定するスポット溶接、接着剤、ねじ止め、或いはこれ以外の方法を用いて固定することができる。
【００４７】
＜第１の実施形態にかかる蒸着マスクの製造方法＞
＜第１の実施形態にかかる蒸着マスク準備体＞
以下、本開示の第１の実施形態にかかる蒸着マスクの製造方法について一例を挙げて説明しつつ、併せて本開示の第１の実施形態にかかる蒸着マスク準備体についても説明する。
【００４８】
図５は、本開示の第１の実施形態にかかる蒸着マスク準備体の一例を示す断面図である。
【００４９】
本開示の第１の実施形態にかかる蒸着マスクの製造方法にあっては、図５に示す第１の蒸着マスク準備体３０が準備される。
【００５０】
第１の蒸着マスク準備体３０は、金属板１１であり、その表面１１’（図５においては下側の面）の算術平均高さ（Ｓａ）が０．８μｍ以下であることに特徴を有している。当該蒸着マスク準備体３０を用いて蒸着マスクを製造するにあっては、蒸着マスク準備体３０を構成する金属板１１の表面１１’に樹脂層を積層し、金属板１１を加工して金属マスクとし、一方で樹脂層を加工して樹脂マスクとすることとなる。この場合において、最終的に金属マスクの金属マスク開口部から露出する樹脂マスクの表面の粗さは、当該樹脂マスクと接する金属マスク（金属板１１）の表面の粗さが写される。本開示の第１の実施形態にかかる蒸着マスク準備体３０によれば、これを構成する金属板１１の表面１１’の算術平均高さ（Ｓａ）が０．８μｍ以下であるため、当該表面１１’に積層される樹脂層の表面の算術平均高さ（Ｓａ）も０．８μｍ以下とすることができる。
【００５１】
なお、金属板１１の材質や形状、さらには厚さなどについては、上記金属マスクと同様であるため、ここでの説明は省略する。
【００５２】
このような金属板１１にあっては、その表面の最大高さ（Ｓｚ）が２．５μｍ以下、であることが好ましく、２．０μｍ以下であることが特に好ましい。
【００５３】
ここで、金属板１１の表面１１’の算術平均高さ（Ｓａ）を０．８μｍ以下とする方法、さらには、最大高さ（Ｓｚ）を２．５μｍ以下とする方法については、特に限定されることはなく、従来公知の種々の方法から適宜選択することができる。
【００５４】
以下に、図８と図９を用いて、表面の算術平均高さ（Ｓａ）が０．８μｍ以下であり、さらには最大高さ（Ｓｚ）が２．５μｍ以下の金属板を製造する一例を以下に示す。具体的には、金属板が、ニッケルを含む鉄合金の圧延材からなる例について説明する。
【００５５】
この圧延材は、３５μｍ以下の厚みを有している。また、圧延材におけるニッケル及びコバルトの含有量が合計で３０質量％以上且つ３８質量％以下である。
【００５６】
（溶解工程）
まず、鉄及びニッケル並びにその他の原材料を準備する。例えば、原材料全体に対する鉄の比率及びニッケルの比率がそれぞれ約６４重量％および約３６重量％となるよう、各原材料を準備する。続いて、各原材料を必要に応じて粉砕した後、各原材料を溶解炉にて溶解する溶解工程を実施する。例えば、アーク放電などの気体放電を利用して各原材料を溶解して混合する。これによって、金属板のための母材を得ることができる。溶解時の温度は、原材料に応じて設定するが、例えば１５００℃以上である。溶解工程は、脱酸、脱水、脱窒素などのためにアルミニウム、マンガン、シリコンなどを溶解炉に投入する工程を含んでいてもよい。また、溶解工程は、大気圧よりも低い低圧状態で、アルゴンガスなどの不活性ガスの雰囲気下で実施してもよい。
【００５７】
（研削工程）
母材を溶解炉から取り出した後、母材の表面を削り取る研削工程を実施してもよい。これによって、スケールなどの酸化物の被膜を除去することができる。具体的な研削方法は特には限られないが、砥石車を回転させて母材の表面を削る、いわゆるグラインディング法や、母材を切削具に押し込んで母材の表面を削る、いわゆる押し込み法などを採用することができる。研削工程は、母材の厚みが均一になるように実施されてもよい。
【００５８】
（圧延工程）
続いて、図８に示すように、ニッケルを含む鉄合金から構成された母材６０を圧延する圧延工程を実施する。例えば、一対の圧延ロール６６ａ，６６ｂ（ワークロール）を含む圧延装置６６に向けて、矢印Ｄ１で示す方向に引張張力を加えながら搬送する。一対の圧延ロール６６ａ，６６ｂの間に到達した母材６０は、一対の圧延ロール６６ａ，６６ｂによって圧延され、この結果、母材６０は、その厚みが低減されるとともに、搬送方向に沿って伸ばされる。これによって、厚みＴ０の金属板６４を得ることができる。図８に示すように、金属板６４をコア６１に巻き取ることによって巻き体６２を形成してもよい。なお、図８は、圧延工程の概略を示すものにすぎず、圧延工程を実施するための具体的な構成や手順が特に限られることはない。例えば圧延工程は、母材６０を構成する鉄合金の結晶配列を変化させる温度以上の温度で母材を加工する熱間圧延工程や、鉄合金の結晶配列を変化させる温度以下の温度で母材を加工する冷間圧延工程を含んでいてもよい。また、一対の圧延ロール６６ａ，６６ｂの間に母材６０や金属板６４を通過させる際の向きが一方向に限られることはない。例えば、図８及び図９において、紙面左側から右側への向き、および紙面右側から左側への向きで繰り返し母材６０や金属板６４を一対の圧延ロール６６ａ，６６ｂの間に通過させることにより、母材６０や金属板６４を徐々に圧延してもよい。圧延工程においては、母材６０に接触する圧延ロール６６ａ，６６ｂの直径を調整することにより、金属板６４の表面粗さを調整することができる。例えば、圧延ロール６６ａ，６６ｂの直径を小さくすることにより、金属板の表面粗さを小さくすることができる。また、圧延工程においては、金属板６４の形状を調整するために圧延アクチュエータの圧力を調整してもよい。また、圧延ロール（ワークロール）６６ａ，６６ｂに加えてバックアップロールの形状を適宜調整してもよく、バックアップロールの位置を板幅方向に適宜調整してもよい。また、圧延工程においては、圧延速度、すなわち母材の搬送速度を調整してもよい。なお、表面粗さをより小さくするという観点においては、圧延速度を遅くすることが好ましい。また、冷間圧延工程においては、母材６０と圧延ロール６６ａ，６６ｂとの間に灯油などのクーラントを供給してもよい。これにより、母材の温度を制御することができる。なお、表面粗さをより小さくするという観点においては、クーラントの供給量を少なくすることが好ましい。また、圧延工程の前後、又は圧延工程の間に母材６０又は金属板６４の品質や特性を分析する分析工程を実施してもよい。例えば、蛍光Ｘ線を母材６０又は金属板６４に照射して組成を分析してもよい。また、熱機械分析（ＴＭＡ：Ｔｈｅｒｍｏｍｅｃｈａｎｉｃａｌ  Ａｎａｌｙｓｉｓ）によって母材６０又は金属板６４の熱膨張量を測定してもよい。
【００５９】
（アニール工程）
その後、圧延によって金属板６４内に蓄積された残留応力を取り除くため、図９に示すように、アニール装置６７を用いて金属板６４をアニールしてもよい。アニール工程は、図９に示すように、金属板６４を搬送方向（長手方向）に引っ張りながら実施されてもよい。すなわち、アニール工程は、いわゆるバッチ式の焼鈍ではなく、搬送しながらの連続焼鈍として実施されてもよい。この場合、金属板６４に座屈折れなどの変形が生じることを抑制するように温度や搬送速度を設定することが好ましい。アニール工程を実施することにより、残留歪がある程度除去された金属板６４を得ることができる。なお、図９においては、アニール工程の際に金属板６４を水平方向に搬送する例を示しているが、これに限られることはなく、アニール工程の際に金属板６４を、垂直方向などのその他の方向に搬送してもよい。アニール工程の条件は、金属板６４の厚みや圧下率などに応じて適切に設定されるが、例えば、５００℃〜６００℃の範囲内で３０秒〜９０秒にわたってアニール工程が実施される。なお上記の秒数は、アニール装置６７中で所定の温度に調整された空間を金属板６４が通過することに要する時間を表している。アニール工程の温度は、金属板６４の軟化が生じないように設定されてもよい。好ましくは上述のアニール工程は、非還元雰囲気や不活性ガス雰囲気で実施される。ここで非還元雰囲気とは、水素などの還元性ガスを含まない雰囲気のことである。「還元性ガスを含まない」とは、水素などの還元性ガスの濃度が１０％以下であることを意味している。また不活性ガス雰囲気とは、アルゴンガス、ヘリウムガス、窒素ガスなどの不活性ガスの濃度が９０％以上である雰囲気のことである。非還元雰囲気や不活性ガス雰囲気でアニール工程を実施することにより、ニッケル水酸化物などのニッケル化合物が金属板６４の表面層に生成されることを抑制することができる。アニール装置６７は、不活性ガスの濃度をモニタする機構や、不活性ガスの濃度を調整する機構を有していてもよい。アニール工程の前に、金属板６４を洗浄する洗浄工程を実施してもよい。これにより、アニール工程の際に金属板６４の表面に異物が付着することを抑制することができる。洗浄のための洗浄液としては、例えば、炭化水素系の液を用いることができる。また、図９においては、アニール工程が、金属板６４を長手方向に引っ張りながら実施される例を示したが、これに限られることはなく、アニール工程を、金属板６４がコア６１に巻き取られた状態で実施してもよい。すなわちバッチ式の焼鈍が実施されてもよい。なお、金属板６４がコア６１に巻き取られた状態でアニール工程を実施する場合、金属板６４に、巻き体６２の巻き取り径に応じた反りの癖がついてしまうことがある。従って、巻き体６２の巻き径や母材６０を構成する材料によっては、金属板６４を長手方向に引っ張りながらアニール工程を実施することが有利である。
【００６０】
（スリット工程）
その後、金属板６４の幅が所定の範囲内になるよう、圧延工程によって得られた金属板６４の幅方向における両端をそれぞれ所定の範囲にわたって切り落とすスリット工程を実施してもよい。このスリット工程は、圧延に起因して金属板６４の両端に生じ得るクラックを除去するために実施される。このようなスリット工程を実施することにより、金属板６４が破断してしまう現象、いわゆる板切れが、クラックを起点として生じてしまうことを防ぐことができる。スリット工程において切り落とされる部分の幅は、スリット工程後の金属板６４の形状が、幅方向において左右対称になるように調整されてもよい。また、スリット工程を、上述のアニール工程の前に実施してもよい。なお、上述の圧延工程、アニール工程及びスリット工程のうちの少なくとも２つの工程を複数回繰り返すことによって、所定の厚みの長尺状の金属板６４を作製してもよい。
【００６１】
以上の工程により、表面の算術平均高さ（Ｓａ）が０．８μｍ以下であり、さらには最大高さ（Ｓｚ）が２．５μｍ以下の金属板を製造できる。
【００６２】
図６は、図５とは別の本開示の第１の実施形態にかかる蒸着マスク準備体の一例を示す断面図である。
【００６３】
本開示の第１の実施形態にかかる蒸着マスクの製造方法にあっては、図５に示す蒸着マスク準備体３０を構成する金属板１１の表面１１’に樹脂層２１が積層される。
【００６４】
樹脂層２１の積層方法については特に限定されることはなく、従来公知のコーティング法等によって、最終的に樹脂マスクとなる樹脂層を形成することができる。例えば、上記で説明した樹脂マスクの材料および必要に応じて添加される任意の成分を適当な溶媒に分散、或いは溶解した樹脂層用塗工液を調製し、これを金属板１１の表面１１’に、従来公知の塗工手段を用いて塗工・乾燥することで樹脂層２１とすることができる。
【００６５】
このような方法により得られた蒸着マスク準備体４０を構成する樹脂層２１における金属板１１と接する表面２１’の算術平均高さ（Ｓａ）は、金属板１１における樹脂層２１と接する表面１１’の算術平均高さ（Ｓａ）と同じであるため、当然に０．８μｍ以下となっている。
【００６６】
一方で、表面１１’の算術平均高さ（Ｓａ）が０．８μｍ以下ではない蒸着マスク準備体としての金属板１１を用いる場合にあっては、当該金属板の表面ではなく、別の面上で、より具体的には、算術平均高さ（Ｓａ）が０．８μｍ以下の面上で樹脂層２１を形成し、当該別の面上から樹脂層２１を剥がして、当該樹脂層２１における算術平均高さ（Ｓａ）が０．８μｍ以下の面を金属板１１と貼り合わせることで蒸着マスク準備体４０を形成してもよい。ここで、算術平均高さ（Ｓａ）が０．８μｍ以下の面としては、例えば無アルカリガラス（日本電気硝子（株）、ＯＡ−１０Ｇ）などを挙げることができる。
【００６７】
図７は、図５、および図６とは別の本開示の第１の実施形態にかかる蒸着マスク準備体の一例を示す断面図である。
【００６８】
本開示の第１の実施形態にかかる蒸着マスクの製造方法にあっては、図６に示す蒸着マスク準備体４０を構成する金属板１１に金属マスク開口部１５を加工することにより、金属マスク１０が形成される。
【００６９】
金属マスク開口部１５の加工方法については特に限定されることはなく、従来公知の加工方法から適宜選択することができる。例えば、図６に示す蒸着マスク準備体４０の金属板１１において、樹脂層２１と接しない側の表面、つまり樹脂マスク側の面とは反対側の表面（図６および図７では、上側の面）にマスキング部材、例えば、レジスト材を塗工し、所定の箇所を露光し、現像することで、最終的に金属マスク開口部１５が形成される位置を残したレジストパターンを形成する。マスキング部材として用いるレジスト材としては処理性が良く、所望の解像性があるものが好ましい。次いで、このレジストパターンを耐エッチングマスクとして用いてエッチング法により、樹脂層２１と接しない側からエッチング加工する。エッチングが終了後、レジストパターンを洗浄除去する。これにより、樹脂層２１の一方の面上に金属マスク開口部１５が設けられた金属マスク１０が積層された蒸着マスク準備体５０が得られる。なお、樹脂層２１が、金属板１１のエッチング材に対し耐エッチング性を有する場合には、樹脂層２１の表面をマスキングする必要はないが、樹脂層２１が、金属板１１のエッチング材に対する耐性を有しない場合には、樹脂層２１の表面にマスキング部材を塗工しておく必要がある。また、上記では、マスキング部材としてレジスト材を中心に説明を行ったが、レジスト材を塗工する代わりにドライフィルムレジストをラミネートし、同様のパターニングを行ってもよい。
【００７０】
当該製造方法により得られた蒸着マスク準備体５０における金属マスク開口部１５から露出した樹脂層２１の表面２１’の算術平均高さ（Ｓａ）は０．８μｍ以下であり、加えて、上記金属板１１の表面の最大高さ（Ｓｚ）が２．５μｍ以下の場合には、当該樹脂層２１の表面２１’の最大高さ（Ｓｚ）も２．５μｍ以下である。
【００７１】
一方で、上記図５に示す蒸着マスク準備体３０、つまり金属板１１の表面１１’の算術平均高さ（Ｓａ）が０．８μｍ以下ではない蒸着マスク準備体を用いた場合にあっては、金属マスク開口部から露出する樹脂層の表面の算術平均高さ（Ｓａ）も０．８μｍ以下とはなっていない場合がある。
【００７２】
この場合においては、金属マスク開口部から露出した樹脂層の表面を加工することにより、当該表面の算術平均高さ（Ｓａ）を０．８μｍ以下としてもよい。樹脂層表面の加工方法としては、従来公知の種々の方法から適宜選択することができる。一方で、金属板１１の表面１１’の算術平均高さ（Ｓａ）が０．８μｍ以下ではない蒸着マスク準備体を用いる場合、当該金属板１１の表面１１’に樹脂層２１を形成する前の段階で、当該表面１１’に平坦化層を形成してもよい。前記平坦化層を形成するための材料としては特に限定されることはなく、例えば樹脂層２１と同様の各種樹脂を用いることができる。
【００７３】
また一方で、金属板の表面ではなく、別の面上で、より具体的には、算術平均高さ（Ｓａ）が０．８μｍ以下の面上で樹脂層２１を形成し、当該別の面上から樹脂層２１を剥がして、当該樹脂層２１における算術平均高さ（Ｓａ）が０．８μｍ以下の面上に金属を所定のパターン状に析出させることで金属マスクを形成してもよい。この場合における算術平均高さ（Ｓａ）が０．８μｍ以下の面としては、上記の無アルカリガラスなどを用いることができる。金属を析出させる方法としては、各種めっき法を用いることができ、例えば、無電解めっき法を用いて樹脂層２１における算術平均高さ（Ｓａ）が０．８μｍ以下の面上に金属を析出させ、これを下地層として電解めっき法を用いて金属マスクを形成してもよい。
【００７４】
また、上記と同様に、金属板の表面ではなく、例えば、その表面の算術平均高さ（Ｓａ）が０．８μｍ以下の無アルカリガラスを準備し、その表面上に樹脂層２１を形成し、この状態のままで樹脂層２１上に金属マスクを形成し、その後に、金属マスク付き樹脂層２１を無アルカリガラスから剥離してもよい。さらには、金属マスク付き樹脂層２１を無アルカリガラスから剥離することなく、このままの状態でフレームに固定し、後述するレーザー加工法などを用いて樹脂層２１に樹脂マスク開口部２５を形成し、最後に無機アルカリガラスを剥離してもよい。
【００７５】
本開示の第１の実施形態にかかる蒸着マスクの製造方法にあっては、図７に示す蒸着マスク準備体５０を構成する樹脂層２１に樹脂マスク開口部２５を加工することにより、図１に示す蒸着マスク１００が製造される。
【００７６】
樹脂マスク開口部２５の形成方法としては、蒸着マスク準備体５０に対し、レーザー加工法、精密プレス加工、フォトリソ加工等を用いて、樹脂層２１を貫通させ、樹脂層２１に蒸着作製するパターンに対応する樹脂マスク開口部２５を形成することで、本開示の実実施形態にかかる蒸着マスク１００を得る。なお、高精細な樹脂マスク開口部２５を容易に形成することができる点からは、樹脂マスク開口部２５の形成には、レーザー加工法を用いることが好ましい。また、本開示の実施形態にかかる蒸着マスク準備体５０にあっては、当該レーザー加工法が施される樹脂層２１の表面２１’の算術平均高さ（Ｓａ）が０．８μｍ以下であり、さらには、最大高さ（Ｓｚ）が２．５μｍ以下であり、平滑性が高いことから、レーザー加工法に適している。
【００７７】
なお、上記樹脂マスク開口部の加工は、蒸着マスク準備体５０をフレームに固定した後に行ってもよい。完成した蒸着マスク１００をフレームに固定するのではなく、フレームに固定された状態の蒸着マスク準備体５０に対し、後から樹脂マスク開口部２５を設けることで、位置精度を格段に向上せしめることができる。蒸着マスク準備体５０とフレームとの固定方法については特に限定はなく、レーザー光等により固定するスポット溶接、接着剤、ねじ止め、或いはこれ以外の方法を用いて固定することができる。
【００７８】
樹脂マスク開口部２５を形成する際に用いられるレーザー加工装置の一例について説明する。
【００７９】
レーザー加工装置は、ＸＹステージと、当該ＸＹステージの上方に、レーザー光の進行方向の上流から下流に向かってレーザー光源と、カップリング光学系と、ビーム整形用マスクと、結像レンズと、対物レンズとをこの順に備えている。ＸＹステージは、上面にマスク用部材を載置してＸＹ平面に平行な面内をＸＹ方向に移動するもので、制御装置によって制御されて、予め入力して記憶された移動量だけステップ移動するようになっている。上記レーザー光源は、波長が４００ｎｍ以下のレーザー光を発生する、例えばＫｒＦ２４８ｎｍのエキシマレーザーや、１０６４ｎｍの第３高調波や第４高調波のレーザー光を放射するＹＡＧレーザーである。また、上記カップリング光学系は、レーザー光源から放射されたレーザービームを拡張するビームエキスパンダと、レーザー光の輝度分布を均一にして後述のビーム整形用マスクに照射するフォトインテグレータ及びコンデンサレンズを含むものである。上記ビーム整形用マスクは、マスク用部材に照射されるレーザー光を、形成しようとする開口パターンに相似形の断面形状を有するレーザービームに整形して射出するもので、開口パターンに相似形の複数の透光窓を、予め定められた単位領域内に位置する複数の開口パターンの配列ピッチに対して、予め定められた拡大倍率で配置して備えたもので、透明なガラス基板や石英基板に被着させたクロム（Ｃｒ）等の遮光膜に上記透光窓を形成したものである。結像レンズは、後述の対物レンズと協働してビーム整形用マスクに形成された複数の透光窓を樹脂層上に予め定められた倍率で縮小投影するもので集光レンズである。また、対物レンズは、結像レンズと協働してビーム整形用マスクに形成された複数の透光窓を樹脂層上に予め定められた倍率で縮小投影するものである。
【００８０】
次に、上記のようなレーザー加工装置を用いて樹脂マスク開口部２５を形成する工程の一例について説明する。
【００８１】
フレーム付き蒸着マスク準備体の金属マスク側をレーザー光の照射側として、ＸＹステージ上に位置決めし、載置する。次いで、ＸＹステージが移動して対物レンズがフレーム付き蒸着マスク準備体のレーザー加工開始位置に位置付けられる。続いて、レーザー加工装置の光学ユニットを対物レンズの光軸に沿って予め定められた距離だけＺ軸方向に上昇させ、対物レンズの結像位置をフレーム付き蒸着マスク準備体の樹脂層とＸＹステージとの界面に位置付ける。引き続いて、レーザー光源が起動されてパルス発振し、複数ショットのレーザービームが放射される。放射されたレーザービームは、カップリング光学系により拡張され、強度分布が均一にされたレーザー光となってビーム整形用マスクに照射する。ビーム整形用マスクに照射したレーザー光は、該ビーム整形用マスクの複数の透光窓を透過することにより断面形状が開口パターンの形状と相似形に整形されて、複数のレーザー光となってビーム整形用マスクを射出する。そして、対物レンズにより樹脂層上に集光される。レーザー加工開始位置の単位領域に複数の開口パターンが形成されると、ＸＹステージがＸ又はＹ軸方向に予め定められた距離だけステップ移動し、２番目の単位領域、３番目の単位領域…と、各単位領域に順繰りに複数の開口パターンがレーザー加工される。こうして、樹脂層の予め定められた所定位置に複数の開口パターンがレーザー加工され、樹脂マスクが形成される。
【００８２】
＜第２の実施形態にかかる蒸着マスク＞
図１０（ａ）は、本開示の第２の実施形態にかかる蒸着マスクを金属マスク側から平面視したときの一例を示す正面図であり、図１０（ｂ）は、図１０（ａ）のＡ−Ａ部分での概略断面図である。なお、図１０（ｂ）における蒸着マスクの中央付近の一部は省略されている。
【００８３】
図１０に示すように、本開示の第２の実施形態にかかる蒸着マスク１００は、上記本開示の第１の実施形態にかかる蒸着マスク１００と同様、蒸着作製するパターンに対応する複数の樹脂マスク開口部２５を有する樹脂マスク２０と、金属マスク開口部１５を有する金属マスク１０とが、前記樹脂マスク開口部２５と前記金属マスク開口部１５とが重なるようにして積層されてなる蒸着マスク１００である。
【００８４】
樹脂マスク開口部２５および金属マスク開口部１５の開口形状については、第１の実施形態にかかる蒸着マスク１００と同様であるため、ここでの説明は省略する。
【００８５】
（樹脂マスク）
図１０に示す第２の実施形態にかかる蒸着マスク１００を構成する樹脂マスク２０の主材料となる樹脂材料、厚み、さらには樹脂マスク開口部２５の断面形状については、第１の実施形態にかかる蒸着マスク１００と同様であるため、ここでの説明は省略する。
【００８６】
このような本開示の第２の実施形態にかかる蒸着マスク１００は、樹脂マスク２０の、金属マスク１０側の面とは反対側の表面２０’’、つまり金属マスク１０とは接していない側の表面２０’’の算術平均高さ（Ｓａ）が０．５μｍ以下であることに特徴を有している。当該表面２０’’の算術平均高さ（Ｓａ）を０．５μｍ以下とすることにより、本開示の第２の実施形態にかかる蒸着マスク１００を用いて蒸着対象物に所望のパターンを蒸着作製する際に、当該蒸着マスク１００と蒸着対象物との密着性を向上することができ、これにより「蒸着パターン太り」とか「蒸着ボケ」とよばれる不具合の発生を抑制することができる。さらに、当該表面２０’’の算術平均高さ（Ｓａ）が０．５μｍ以下であるということは、樹脂マスク２０の厚さが均一であることを意味し、これにより樹脂マスク開口部２５の形状やサイズをより高い精度で均一とすることもできる。
【００８７】
樹脂マスク２０の、金属マスク１０側の面とは反対側の表面２０’’、つまりは金属マスク１０とは接していない側の２０’’の算術平均高さ（Ｓａ）は、０．１μｍ以下であることがより好ましく、０．０５μｍ以下であることが特に好ましい。
【００８８】
なお、「算術平均高さ（Ｓａ）」については、第１の実施形態にかかる蒸着マスク１００と同様であるため、ここでの説明は省略する。
【００８９】
本開示の第２の実施形態にかかる蒸着マスク１００にあっては、さらに樹脂マスク２０の、金属マスク１０側の面とは反対側の表面２０’’、つまり金属マスク１０とは接していない側の表面２０’’の最大高さ（Ｓｚ）が２．０μｍ以下であることが好ましい。算術平均高さ（Ｓａ）が０．５μｍ以下であり、かつ、最大高さ（Ｓｚ）が２．０μｍ以下であることにより、樹脂マスク２０の、金属マスク１０側の面とは反対側の表面２０’’と蒸着対象物との密着性をさらに向上することができる。
【００９０】
樹脂マスク２０の、金属マスク１０とは接していない側の表面２０’の最大高さ（Ｓｚ）は、１．０μｍ以下であることがより好ましく、０．８μｍ以下であることが特に好ましい。
【００９１】
なお、「最大高さ（Ｓｚ）」については、第１の実施形態にかかる蒸着マスク１００と同様であるため、ここでの説明は省略する。
【００９２】
（金属マスク）
図１（ｂ）に示すように、樹脂マスク２０の一方の面上には、金属マスク１０が積層されている。ここで、金属マスク１０の詳細について、具体的には、金属マスク開口部１５の配列、金属マスク１０の材料、厚み、金属マスク開口部１５の開口形状や断面形状などについては、第１の実施形態にかかる蒸着マスク１００と同様であるため、ここでの説明は省略する。
【００９３】
本開示の第２の実施形態にかかる蒸着マスク１００においても、第１の実施形態にかかる蒸着マスク１００と同様、フレームに固定することで、フレーム付き蒸着マスクとしてもよい。本開示の第２の実施形態にかかる蒸着マスク１００を用いたフレーム付き蒸着マスクの一例やフレームについては第１の実施形態にかかる蒸着マスク１００と同様であるため、ここでの説明は省略する。
【００９４】
＜第２の実施形態にかかる蒸着マスクの製造方法＞
＜第２の実施形態にかかる蒸着マスク準備体＞
以下、本開示の第２の実施形態にかかる蒸着マスクの製造方法について一例を挙げて説明しつつ、併せて本開示の第２の実施形態にかかる蒸着マスク準備体についても説明する。
【００９５】
図１１は、金属板の一例をしめす断面図である。
【００９６】
本開示の第２の実施形態にかかる蒸着マスクの製造方法にあっては、図１１に示す金属板１１が準備される。
【００９７】
この金属板１１は、その表面１１’’（図５においては下側の面）の算術平均高さ（Ｓａ）が０．５μｍ以下となっている。この金属板１１を用いて蒸着マスクを製造するにあっては、当該金属板１１の表面１１’’に樹脂層を積層し、金属板１１を加工して金属マスクとし、一方で樹脂層を加工して樹脂マスクとすることとなる。この場合において、金属板１１の表面１１’’に樹脂層を積層した場合、当該金属板１１の表面１１’’の凹凸に樹脂層は追従し、樹脂層の、金属板１１側の面とは反対側の表面、つまり金属板１１とは接していない側の表面にも、前記金属板１１の表面１１’’の凹凸が反映される。この現象は、樹脂層が薄いほど顕著となる。したがって、その表面１１’’の算術平均高さ（Ｓａ）が０．５μｍ以下の金属板１１を用いることにより、その後に積層される樹脂層の、金属板１１側の面とは反対側の表面、つまり金属板１１とは接していない側の表面の算術平均高さ（Ｓａ）も０．５μｍ以下とすることができる。
【００９８】
なお、金属板１１の材質や形状、さらには厚さなどについては、上記金属マスクと同様であるため、ここでの説明は省略する。
【００９９】
このような金属板１１にあっては、その表面の最大高さ（Ｓｚ）が２．０μｍ以下であることが好ましい。
【０１００】
ここで、金属板１１の表面１１’’の算術平均高さ（Ｓａ）を０．５μｍ以下とする方法、さらには、最大高さ（Ｓｚ）を２．０μｍ以下とする方法については、特に限定されることはなく、従来公知の種々の方法から適宜選択することができる。具体的には、前記第１の実施形態にかかる蒸着マスク１００で説明した「圧延材の製造方法」を用いることができる。
【０１０１】
図１２は、本開示の第２の実施形態にかかる蒸着マスク準備体の一例を示す断面図である。
【０１０２】
本開示の第２の実施形態にかかる蒸着マスクの製造方法にあっては、図１１に示す金属板１１の表面１１’’に樹脂層２１が積層される。
【０１０３】
樹脂層２１の積層方法については、第１の実施形態にかかる蒸着マスクの製造方法と同じ方法を用いることができる。
【０１０４】
こ蒸着マスク準備体４０を構成する樹脂層２１における、金属板１１とは接していない側の表面２１’’の算術平均高さ（Ｓａ）は、金属板１１における樹脂層２１と接する面１１’’の算術平均高さ（Ｓａ）に追従し、０．５μｍ以下となっている。
【０１０５】
一方で、上記図１１示す金属板１１の表面１１’’の算術平均高さ（Ｓａ）が０．５μｍ以下ではない場合にあっては、樹脂層２１の、金属板１１と接していない側の表面２１’’の算術平均高さ（Ｓａ）も０．５μｍ以下とはなっていない場合がある。
【０１０６】
この場合においては、当該樹脂層２１の表面２１’’を加工することにより、表面２１’’の算術平均高さ（Ｓａ）を０．５μｍ以下としてもよい。樹脂層表面の加工方法としては、従来公知の種々の方法から適宜選択することができる。一方で、金属板１１の表面１１’’の算術平均高さ（Ｓａ）が０．５μｍ以下ではない場合、当該金属板１１の表面１１’’に樹脂層２１を形成する前の段階で、当該表面１１’に平坦化層を形成してもよい。前記平坦化層を形成するための材料としては特に限定されることはなく、例えば樹脂層２１と同様の各種樹脂を用いることができる。
【０１０７】
また、表面１１’’の算術平均高さ（Ｓａ）が０．５μｍ以下ではない蒸着マスク準備体としての金属板１１を用いる場合にあっては、当該金属板の表面ではなく、別の面上で、より具体的には、算術平均高さ（Ｓａ）が０．５μｍ以下の面上で樹脂層２１を形成し、当該別の面上から樹脂層２１を剥がして、当該樹脂層２１を金属板１１と貼り合わせることで蒸着マスク準備体４０を形成してもよい。ここで、算術平均高さ（Ｓａ）が０．５μｍ以下の面としては、例えば無アルカリガラス（日本電気硝子（株）、ＯＡ−１０Ｇ）などを挙げることができる。
【０１０８】
図１３は、図１１、および図１２とは別の本開示の第２の実施形態にかかる蒸着マスク準備体の一例を示す断面図である。
【０１０９】
本開示の第２の実施形態にかかる蒸着マスクの製造方法にあっては、図１２に示す蒸着マスク準備体４０を構成する金属板１１に金属マスク開口部１５を加工することにより、金属マスク１０が形成される。
【０１１０】
金属マスク開口部１５の加工方法については、第１の実施形態にかかる蒸着マスクの製造方法と同じであり、ここでの説明は省略する。
【０１１１】
当該製造方法により得られた蒸着マスク準備体５０にあっては、前述の通り、樹脂層２１における、金属マスクと接していない側の表面２１’’の算術平均高さ（Ｓａ）は０．５μｍ以下であり、加えて、上記金属板１１の表面の最大高さ（Ｓｚ）が２．０μｍ以下の場合には、当該樹脂層２１の表面２１’の最大高さ（Ｓｚ）も２．０μｍ以下である。
【０１１２】
本開示の第２の実施形態にかかる蒸着マスクの製造方法にあっては、図１３に示す蒸着マスク準備体５０を構成する樹脂層２１に樹脂マスク開口部２５を加工することにより、図１０に示す蒸着マスク１００が製造される。
【０１１３】
樹脂マスク開口部２５の形成方法については、第１の実施形態にかかる蒸着マスクの製造方法と同じであり、ここでの説明は省略する。
【０１１４】
＜第３の実施形態にかかる蒸着マスク＞
本開示の第３の実施形態にかかる蒸着マスクは、蒸着作製するパターンに対応した樹脂マスク開口部が設けられた樹脂マスクを含む蒸着マスクであって、前記樹脂マスクの一方の面の算術平均高さ（Ｓａ）が０．８μｍ以下である。上記第１および第２の実施形態にかかる蒸着マスクはいずれも、金属マスクと樹脂マスクとを積層した積層構造ものであったが、これに限定されることはなく、その一方の面の算術平均高さ（Ｓａ）が０．８μｍ以下である樹脂マスクを含む蒸着マスクであればよい。
【０１１５】
具体的には、金属マスクを用いることなく、一方の面の算術平均高さ（Ｓａ）が０．８μｍ以下である樹脂マスクを蒸着マスクとしてもよい。この場合における樹脂マスクの詳細は、上記第１および第２の実施形態にかかる蒸着マスクを構成する樹脂マスクと同様であるため、ここでの説明は省略する。
【０１１６】
なお、第３の実施形態にかかる蒸着マスクを構成する樹脂マスクの製造方法ついても特に限定されることはないが、例えば、その表面の算術平均高さ（Ｓａ）が０．８μｍ以下の無アルカリガラスなどを準備し、その表面上に樹脂層を形成し、当該樹脂層にレーザー加工法などを用いて樹脂マスク開口部を形成することで、樹脂層を樹脂マスクとしてもよい。
【０１１７】
また、上記のような、いわゆる樹脂マスクのみからなる、第３の実施形態にかかる蒸着マスクを用いて蒸着パターンを形成する場合にあっては、樹脂マスクにおける算術平均高さ（Ｓａ）が０．８μｍ以下の表面を、蒸着源側に向けて用いてもよく、その逆、つまり算術平均高さ（Ｓａ）が０．８μｍ以下の表面を蒸着対象物側に向けて用いてもよい。
【０１１８】
本開示の第３の実施形態にかかる蒸着マスクは、図１４〜図２４に示すように、樹脂マスク開口部２５が設けられた樹脂マスク２０の一方の面上に、より正確には、樹脂マスク開口部２５が設けられた樹脂マスク２０の一方の面上であって、樹脂マスク開口部２５が設けられていない部分に、部分的に金属層１２が設けられていてもよい。このような蒸着マスクによれば、フレームに蒸着マスクを固定する際に、樹脂マスク２０に発生し得る応力を適当に逃がすことができ、その結果、伸びや縮みなどの変形を効果的に抑制することができる。
【０１１９】
この場合において、金属層１２は、樹脂マスク２０における算術平均高さ（Ｓａ）が０．８μｍ以下の面上に設けられていてもよく、その反対側の面、つまり算術平均高さ（Ｓａ）が０．８μｍ以下の面とは反対側の面上に設けられていてもよい。なお、金属層１２を反対側に設ける場合にあっては、金属層１２が設けられていない側の表面の算術平均高さ（Ｓａ）を０．５μｍ以下とすることが好ましい。
【０１２０】
また、金属層１２が設けられる位置および金属層１２を平面視したときの平面形状についても特に限定されることはない。すなわち、金属層が設けられる位置に応じて、金属層１２の平面形状を適宜設計することが可能である。
【０１２１】
例えば、図１４（ａ）に示すように、第３の実施形態にかかる蒸着マスク１００を金属層１２が設けられている側から平面視したときに、樹脂マスク２０が長辺と短辺とを有する四辺形、例えば、長方形を呈している場合にあっては、金属層１２を、樹脂マスクの辺に沿った帯形状としてもよい。また、例えば、金属層１２の形状を、その短辺と同じ長さを有する帯形状としつつ、樹脂マスク２０の短辺と平行に配置してもよい。一方で、図２０に示すように、第３の実施形態にかかる蒸着マスク１００を金属層１２が設けられている側から平面視したときに、樹脂マスク２０が長辺と短辺とを有する長方形を呈している場合において、金属層１２の形状をその長辺と同じ長さを有する帯形状としつつ、樹脂マスク２０の長辺と平行に配置してもよい。また、金属層の形状を、樹脂マスクの長辺に対し、所定の角度をもつ帯形状としてもよい。なお、四辺形は、長方形に限定されるものではなく、例えば、台形、平行四辺形としてもよく、これ以外の四辺形としてもよい。また、樹脂マスク２０を平面視したときの形状を、四辺形以外の形状としてもよい。また、樹脂マスク２０を平面したときの形状を、四辺形以外の形状とした樹脂マスク２０においても、本願明細書で説明する金属層１２の形状や、配置の形態を適宜適用することができる。
【０１２２】
図１４に示す形態では、樹脂マスク２０の短辺と平行に、６つの帯形状の金属層１２を配置しており、図２０に示す形態では、樹脂マスク２０の長辺と平行に３つの帯形状の金属層１２を配置しているが、配置される金属層１２の数は限定されることはなく、例えば、図示はしないが、複数の金属層１２の何れか１つの金属層１２のみを配置した形態としてもよい。
【０１２３】
また、図１７に示すように、樹脂マスク２０の上辺、及び下辺近傍にのみ、短辺と同じ長さを有する帯形状の金属層１２を配置してもよく、図２１に示すように、樹脂マスク２０の左辺、及び右辺近傍にのみ、長辺と同じ長さを有する帯状体の金属層１２を配置してもよい。また、長辺よりも短い長さの帯形状としてもよい。図１７や図２１に示す蒸着マスク１００では、樹脂マスクの上辺及び下辺近傍、もしくは樹脂マスクの右辺及び左辺近傍に位置する金属層１２は、樹脂マスク２０の周縁と重なる位置に配置されているが、周縁と重ならない位置に配置してもよい。また、樹脂マスク２０の周縁部上にのみ、金属層１２を配置してもよい。なお、本願明細書でいう樹脂マスク２０の周縁部とは、フレームに蒸着マスクを固定するときに、当該フレームをなす枠部材と厚み方向で重なる領域を意味する。この領域は、フレームの大きさや、フレームをなす枠部材の幅等により変化する。例えば、図１４に示す形態において、樹脂マスク２０の周縁部のうち、樹脂マスクの上辺、及び下辺の何れか一方、又は双方の辺の近傍にのみ、金属層１２を配置した形態としてもよい。また、この場合において、金属層１２を、樹脂マスクの周縁と重なるように配置してもよい。また、樹脂マスク２０の長辺、或いは短辺と同じ長さを有する帯形状の金属層１２にかえて、樹脂マスク２０の長辺、或いは短辺と異なる長さを有する金属層を、樹脂マスク２０の長辺、或いは短辺と平行に１つ配置してもよく、複数配置してもよい。また、１つ、又は複数の帯形状の金属層１２をそれぞれランダムな方向に配置してもよい。
【０１２４】
例えば、図２２に示すように、樹脂マスク２０の右辺および左辺それぞれの周縁から離間した位置に、右辺および左辺、つまり樹脂マスク２０の長辺よりも短い長さの帯状体の金属層１２を配置してもよい。図２２における金属層１２が配置されている領域は、樹脂マスク２０の周縁部であってもよく、非周縁部であってもよい。また、周縁部と非周縁部を跨ぐ領域であってもよい。なお、本願明細書でいう樹脂マスク２０の非周縁部とは、樹脂マスク２０の上記周縁部とは異なる領域全般を意味する。換言すれば、フレームに蒸着マスクを固定するときに、当該フレームをなす枠部材と厚み方向で重ならない領域を意味する。また、図２３に示すように、樹脂マスク２０の長辺に平行に配置される帯形状の金属層１２は、その長さ方向において複数個に、図２３においては５個に、分割されていてもよい。
【０１２５】
このように、樹脂マスク２０の長辺や短辺に平行に帯形状の金属層１２を配置することにより、帯形状の金属層１２の長さ方向における樹脂マスク２０の伸びや縮みなどの変形を効果的に抑制することができ、蒸着マスク１００をフレームに固定したときのシワの発生を抑制することができる。したがって、樹脂マスク２０が長辺と短辺を有する場合にあっては、伸びや縮みなどの変化量が大きい長辺に平行に金属層１２を配置することが好ましい。
【０１２６】
図１５は、第３形態の蒸着マスクを金属層１２側から平面視したときの一例を示す正面図である。
【０１２７】
金属層１２は樹脂マスク２０の周縁部上に位置していることを必ずしも要しない。図１５は、樹脂マスク２０の非周縁部上にのみ金属層１２を位置させた例を示している。また、樹脂マスク２０の周縁部上、及び非周縁部上に、金属層１２を配置してもよい。
【０１２８】
このように、金属層１２を、樹脂マスク２０の非周縁部上、具体的には、樹脂マスク２０におけるフレームと重ならない位置にも配置することにより、金属層１２をフレームとの固定にのみ用いるのではなく、樹脂マスク２０に生じ得る伸びや縮みなどの変形を効果的に抑制することができる。また、金属層１２の形状を帯形状とすることにより、金属層で樹脂マスク２０に形成された開口部２５の周囲を取り囲む場合と比べて、フレームに蒸着マスクを固定する際に、樹脂マスク２０に発生し得る応力を適当に逃がすことができ、その結果、やはり伸びや縮みなどの変形を効果的に抑制することができる。
【０１２９】
なお、図１５に示す点線は、「１画面」の領域を示している。金属層１２を非周縁部上に配置する場合にあっては、「１画面」と「１画面」の間に金属層１２を配置するようにしてもよい。
【０１３０】
また、図１６は、第３の実施形態にかかる蒸着マスクを金属層が形成されている側から平面視したときの一例を示す正面図である。
【０１３１】
図１６に示すように、金属層１２は必ずしも帯状である必要はなく、樹脂マスク２０上に点在するように配置されていてもよく、さらには、図２４に示すように、金属層１２が樹脂マスク２０の四隅にのみ配置されていてもよい。このような場合において、図１６や、図２４に示す金属層１２は正方形であるが、これに限定されることはなく、長方形、三角形、四角形以上の多角形、円、楕円、半円、ドーナツ形状、アルファベットの「Ｃ」形状、「Ｔ」形状、さらには「十字」形状や「星」形状など、あらゆる形状をも採用可能である。一枚の樹脂マスク２０上に複数の金属層１２が設けられている場合において、すべての金属層１２が同一形状である必要はなく、前記で挙げた種々の形状の金属層１２が混在していてもよい。また、上記で説明した金属層１２の形状や、配置の形態を、適宜組み合わせてもよい。この場合であっても、上記金属層１２が帯形状の場合と同様、フレームに蒸着マスクを固定する際に、樹脂マスクに発生し得る応力を逃がすことができる。
【０１３２】
好ましい形態の蒸着マスク１００は、図１４（ａ）、図１５、図１７、図１８等に示すように、樹脂マスク２０上に、帯形状の金属層１２が配置されている。より好ましい形態の蒸着マスク１００は、蒸着時における蒸着マスク１００の搬送方向に沿って、帯形状の金属層１２が配置されている。換言すれば、より好ましい形態の蒸着マスク１００は、蒸着時のリニアソース（蒸着源）に対して、垂直な方向に沿って、樹脂マスク１０上に、帯形状の金属層１２が配置されている。例えば、図中の左右方向を、蒸着マスクの搬送方向とする場合、図１４（ａ）、図１５、図１７等に示すように、搬送方向に沿って、帯形状の金属層１２が位置する蒸着マスク１００とすることが好ましい。この形態の蒸着マスク１００によれば、樹脂マスク２０に形成されている開口部２５に寸法変動や、位置変動が生ずることをより効果的に抑制できる。
【０１３３】
金属層１２の厚みについても特に限定はないが、シャドウの発生をより効果的に防止するためには、１００μｍ以下であることが好ましく、５０μｍ以下であることがより好ましく、３５μｍ以下であることが特に好ましい。金属層１２の厚みをこのような厚みとすることで、破断や変形のリスクを低減させることができるとともに、ハンドリング性を向上させることができる。
【０１３４】
金属層１２の断面形状についても特に限定されることはないが、上記本開示の第１および第２の実施形態にかかる蒸着マスクを構成する金属マスクの場合と同様、蒸着源に向かって広がりをもつような形状であることが好ましい。
【０１３５】
樹脂マスク上に金属層１２を設ける方法について特に限定はなく、樹脂マスク２０と金属層１２とを各種粘着剤を用いて貼り合わせてもよく、自己粘着性を有する樹脂マスクを用いてもよい。また、上記本開示の第１および第２の実施形態にかかる蒸着マスクを構成する金属マスクを製造する場合と同様、各種めっき法、例えば無電解めっき法と電解めっき法とを組み合わせて用いてもよい。
【０１３６】
＜蒸着マスクを用いた蒸着方法＞
上記で説明した本開示の第１および第２の蒸着マスク、または第１および第２のフレーム付き蒸着マスクを用いた蒸着パターンの形成に用いられる蒸着方法については、特に限定はなく、例えば、反応性スパッタリング法、真空蒸着法、イオンプレーティング、電子ビーム蒸着法等の物理的気相成長法（Ｐｈｙｓｉｃａｌ  Ｖａｐｏｒ  Ｄｅｐｏｓｉｔｉｏｎ）、熱ＣＶＤ、プラズマＣＶＤ、光ＣＶＤ法等の化学気相成長法（Ｃｈｅｍｉｃａｌ  Ｖａｐｏｒ  Ｄｅｐｏｓｉｔｉｏｎ）等を挙げることができる。また、蒸着パターンの形成は、従来公知の真空蒸着装置などを用いて行うことができる。
【０１３７】
＜有機半導体素子の製造方法＞
次に、本開示の実施の形態にかかる有機半導体素子の製造方法（以下、本開示の有機半導体素子の製造方法と言う）について説明する。本開示の実施の形態にかかる有機半導体素子の製造方法は、蒸着マスクを用いて蒸着対象物に蒸着パターンを形成する工程を含み、蒸着パターンを形成する工程において、上記で説明した本開示の第１および第２の蒸着マスク、または第１および第２のフレーム付き蒸着マスクが用いられることを特徴としている。
【０１３８】
第１および第２の蒸着マスクを用いた蒸着法により蒸着パターンを形成する工程について特に限定はなく、基板上に電極を形成する電極形成工程、有機層形成工程、対向電極形成工程、封止層形成工程等を有し、各任意の工程において、上記で説明した本開示の蒸着マスクを用いて、蒸着パターンが形成される。例えば、有機ＥＬデバイスのＲ（レッド），Ｇ（グリーン），Ｂ（ブルー）各色の発光層形成工程に、上記で説明した本開示の蒸着マスクをそれぞれ適用する場合には、基板上に各色発光層の蒸着パターンが形成される。なお、本開示の有機半導体素子の製造方法は、これらの工程に限定されるものではなく、従来公知の有機半導体素子の製造における任意の工程に適用可能である。
【０１３９】
以上説明した本開示の有機半導体素子の製造方法によれば、蒸着マスクと蒸着対象物とを隙間なく密着させた状態で、有機半導体素子を形成する蒸着を行うことができ、高精細な有機半導体素子を製造することができる。本開示の有機半導体素子の製造方法で製造される有機半導体素子としては、例えば、有機ＥＬ素子の有機層、発光層や、カソード電極等を挙げることができる。特に、本開示の有機半導体素子の製造方法は、高精細なパターン精度が要求される有機ＥＬ素子のＲ（レッド），Ｇ（グリーン），Ｂ（ブルー）発光層の製造に好適に用いることができる。
【０１４０】
＜有機ＥＬディスプレイの製造方法＞
次に、本開示の実施の形態にかかる有機ＥＬディスプレイ（有機エレクトロルミネッセンスディスプレイ）の製造方法（以下、本開示の有機ＥＬディスプレイの製造方法と言う）について説明する。本開示の有機ＥＬディスプレイの製造方法は、有機ＥＬディスプレイの製造工程において、上記で説明した本開示の有機半導体素子の製造方法により製造された有機半導体素子が用いられる。
【０１４１】
図２５は、有機ＥＬディスプレイを有するデバイスの一例を示す図である。
【０１４２】
上記本開示の有機半導体素子の製造方法により製造された有機半導体素子が用いられた有機ＥＬディスプレイとしては、例えば、ノートパソコン（図２５（ａ）参照）、タブレット端末（図２５（ｂ）参照）、携帯電話（図２５（ｃ）参照）、スマートフォン（図２５（ｄ）参照）、ビデオカメラ（図２５（ｅ）参照）、デジタルカメラ（図２５（ｆ）参照）、スマートウォッチ（図２５（ｇ）参照）等に用いられる有機ＥＬディスプレイを挙げることができる。
【実施例】
【０１４３】
（実施例１）
金属板として、３６％インバー圧延材（厚さ３０μｍ）で、その表面のＳａおよびＳｚが、Ｓａ＝０．０７２μｍ、Ｓｚ＝１．３１２μｍの金属板を用意した。なお、金属板の表面のＳａおよびＳｚの測定方法の詳細は以下の通りである。
【０１４４】
（金属板の表面の測定方法）
金属板の測定に関しては、次のようにして試験片を準備した。金属板の幅方向の中央部において一辺が５ｃｍの正方形状の試験片を切り出した。続いて、レーザー顕微鏡を用いて、試験片の測定領域における表面の位置を測定した。レーザー顕微鏡としては、キーエンス社製のレーザー顕微鏡  ＶＫ−Ｘ２５０を用いた。
【０１４５】
試験片の表面の位置を測定した時の、レーザー顕微鏡の設定は下記の通りであった。
・レーザー光：青色（波長４０８ｎｍ）
・対物レンズ：５０倍
・光学ズーム：１．０倍
・測定モード：表面形状
・測定サイズ：標準（１０２４×７６８）
・測定品質：高速
・ＲＰＤ：あり
・試験片固定方法：ＫＯＫＵＹＯ  マグネットシート  または  多孔質吸着プレートを使用して固定
【０１４６】
なお、ＲＰＤは、Ｒｅａｌ  Ｐｅａｋ  Ｄｅｔｅｃｔｉｏｎの略である。「ＲＰＤ  あり」は、レーザー光の反射光のピークを検出することによって試験片の表面の位置を測定するという手法を採用したことを意味する。
【０１４７】
測定領域の面積について説明する。上述の「標準（１０２４×７６８）」という設定の下で測定した９か所の領域（画像）を連結して、測定領域とした。この場合、測定領域の面積は０．３５ｍｍ２であった。以上の測定結果から、ＩＳＯ  ２５１７８に準じた方法で算出し、高さパラメータＳａおよびＳｚを得た。
【０１４８】
以上のようにして、ひとつの試験片に関して、少なくとも３点以上の測定をおこない、算出した値の平均値を測定値とした。
【０１４９】
次いで、前記金属板の、ＳａおよびＳｚを測定した側の表面に、ポリイミドワニス（ユピア（登録商標）−ＳＴ／宇部興産（株））をブレードコートした後、窒素雰囲気下４００℃で６０分間の焼成をおこなった。その結果、金属板の表面に、厚み６．０μｍ±０．５μｍの樹脂層が積層されてなる、実施例１の第１の蒸着マスク準備体を得た。
【０１５０】
次いで、前記実施例１の第１の蒸着マスク準備体の、金属板の表面にドライフィルムを貼合し、所定の箇所を露光し、現像することで、マスクパターンを形成した。このマスクパターンを耐エッチングマスクとして用いて、塩化第二鉄腐食液を用いて不要な金属板を除去した後、マスクパターンを洗浄除去した。その結果、金属板を、金属マスク開口部を有する金属マスクとし、この金属マスクと樹脂層とが積層されてなる、実施例１の第２の蒸着マスク準備体を得た。
【０１５１】
前記実施例１の第２の蒸着マスク準備体の、金属マスク開口部から露出する樹脂層の表面のＳａとおよびＳｚを測定したところＳａ＝０．０７６μｍ、Ｓｚ＝１．２４３μｍであった。なお、金属マスク開口部から露出する樹脂層の表面のＳａおよびＳｚの測定方法の詳細は以下の通りである。
【０１５２】
（樹脂層の表面の測定方法）
樹脂層の表面の測定に関しては、中央部の一辺が５ｃｍの正方形状のエリアを試験片とみなし、上記（金属マスクの測定方法）と同様にしてＳａおよびＳｚの測定値を得た。
【０１５３】
次いで、インバー材からなる金属フレームを準備し、前記実施例１の第２の蒸着マスク準備体の金属マスクと金属フレームとが接するように溶接固定し、実施例１のフレーム付き蒸着マスク準備体を作製した。
【０１５４】
次いで、前記実施例１のフレーム付き蒸着マスク準備体を、金属マスクとは反対側、つまり樹脂層が下になるようにして、レーザー加工装置の加工ステージに載置した。この際、加工ステージと樹脂層との隙間を、イソプロピルアルコールで充填するように接触させることで、加工ステージと樹脂層とを密着させた。その後、樹脂層に対して、金属マスク開口部を通してＹＡＧレーザー（波長３５５ｎｍ）を照射し、樹脂層を貫通させて、樹脂マスク開口部（３２μｍ×３４μｍ）を作製し、４００ｐｐｉのパターンが形成された樹脂マスクを得ることで、実施例１のフレーム付き蒸着マスクを得た。
【０１５５】
（実施例２〜３、および比較例１）
前記金属板とは表面粗さの異なる金属板を準備したこと以外、すべて前記実施例１と同じ条件にて、実施例２〜３および比較例１のフレーム付き蒸着マスクを得た。なお、実施例２〜３および比較例１のフレーム付き蒸着マスクを製造する過程で得られる、実施例２〜３および比較例１の第２の蒸着マスク準備体のそれぞれについて、金属マスク開口部から露出する樹脂層の表面のＳａとおよびＳｚを測定したところ、以下の表１の通りであった。
【０１５６】
（面積率の測定）
前記実施例１〜３および比較例１のフレーム付き蒸着マスクを使用し、ガラス基板（１５０ｍｍ×１５０ｍｍ×０．７ｔ）上に、有機発光材料Ａｌｑ３を厚み４０ｎｍで真空蒸着した。なお、蒸着マスクとガラス基板は隙間なく密着させた。蒸着した膜を光学顕微鏡（ＬＥＩＣＡ製  ＤＭＲＸ  ＨＣ  ＤＣ３００Ｆ）および走査型白色干渉顕微鏡（（株）日立ハイテクノロジーズ  バートスキャン）を用いて観察し、蒸着膜の面積率を計算した。
【０１５７】
ここで、蒸着膜の面積率とは、蒸着すべきパターンの面積を１００％としたとき、その面積に対して、膜厚が目標値の９５％以上（したがって、膜厚４０ｎｍの場合は３８ｎｍ以上）の面積を％で表したものである。４００ｐｐｉのパターンにおいて、蒸着膜の面積率は７０％以上を合格とした。それよりも少ない場合、蒸着の位置ズレ等の影響で、不良が発生する可能性が高いと考えられる。
【０１５８】
測定された面積率は以下の表１の通りである。
【０１５９】
【表１】
2020045571.tif 000003
【０１６０】
前記面積率の測定から、実施例１〜３のフレーム付き蒸着マスクによれば、形成される蒸着膜の面積率が７０％以上であるため、蒸着の位置ズレなどの影響に起因する不良の発生を抑制できることが分かった。一方で、比較例１のフレーム付き蒸着マスクにあっては、形成される蒸着膜の面積率が７０％未満である。これは、金属マスク開口部から露出する樹脂マスクの表面のＳａが０．８以上であることから、樹脂マスク開口部を精度良く形成することができていないことが原因であると考えられる。
【０１６１】
なお、比較例１のフレーム付き蒸着マスクを用いて形成した蒸着膜の面積率が７０％未満となった原因については、例えば、（１）金属マスク開口部から露出する樹脂マスクの表面の凹凸により、樹脂マスク開口を形成する際のレーザー加工時におけるレーザー照射が均一とはならず、バリや滓が多く発生し、これに起因して、樹脂マスク開口部の形状に歪みや変形が生じたこと。（２）前記バリや滓の影響や、樹脂マスクの金属マスク側とは反対側の表面の凹凸の影響で、蒸着膜を形成する際に、フレーム付き蒸着マスクと蒸着対象物であるガラス基板との間で十分な密着が得られず、蒸着膜の厚さが十分ではない領域が増えたこと。および（３）樹脂マスク開口部の形状の歪みや変形により蒸着面積が減少したこと。などが考えられる。
【０１６２】
また、比較例の比較例１のフレーム付き蒸着マスクのみならず、実施例１〜３のフレーム付き蒸着マスクにあっても、蒸着膜の形成時にはある程度の「位置ズレ」は発生していると考えられるが、比較例１のフレーム付き蒸着マスクを用いて形成した蒸着膜の面積率が７０％未満であるため、位置ズレの影響により、ＴＦＴの発光エリア上に十分な膜厚の蒸着膜がのらず、パネル発光時の輝度ムラなどが発生するなどのパネル欠陥につながる可能性も考えられる。
【符号の説明】
【０１６３】
１０・・・金属マスク
１１・・・金属板
１１’、１１’’・・・金属板の表面
１２・・・金属層
１５・・・金属マスク開口部
２０・・・樹脂マスク
２１・・・樹脂層
２１’・・・樹脂層の、金属板側の表面
２１’’・・・樹脂層の、金属板側の面とは反対側の表面
２５・・・樹脂マスク開口部
３０、４０、５０・・・蒸着マスク準備体
６０・・・フレーム
１００・・・蒸着マスク
２００・・・フレーム付き蒸着マスク
【図１】
2020045571.tif 000004
【図２】
2020045571.tif 000005
【図３】
2020045571.tif 000006
【図４】
2020045571.tif 000007
【図５】
2020045571.tif 000008
【図６】
2020045571.tif 000009
【図７】
2020045571.tif 000010
【図８】
2020045571.tif 000011
【図９】
2020045571.tif 000012
【図１０】
2020045571.tif 000013
【図１１】
2020045571.tif 000014
【図１２】
2020045571.tif 000015
【図１３】
2020045571.tif 000016
【図１４】
2020045571.tif 000017
【図１５】
2020045571.tif 000018
【図１６】
2020045571.tif 000019
【図１７】
2020045571.tif 000020
【図１８】
2020045571.tif 000021
【図１９】
2020045571.tif 000022
【図２０】
2020045571.tif 000023
【図２１】
2020045571.tif 000024
【図２２】
2020045571.tif 000025
【図２３】
2020045571.tif 000026
【図２４】
2020045571.tif 000027
【図２５】
2020045571.tif 000028